(57)【要約】【課題】光沢とインク吸収性に優れ、なおかつ染料インクプリンタにおいてはＬ*値が５以下の色再現が可能な極めて高い発色性を実現し、顔料インクプリンタにおいてはインクの濃淡ムラを改良することが可能なインクジェット記録材料を提供する。【解決手段】支持体上に、無機微粒子を主体に含有する少なくとも２層のインク受容層を塗布したインクジェット記録材料において、支持体に近いインク受容層Ａは気相法シリカ、沈降法シリカ、ゲル法シリカおよびアルミナ系微粒子から選ばれる少なくとも１種の無機微粒子を主体に含有し、インク受容層Ａよりも支持体から離れたインク受容層Ｂは平均一次粒子径６ｎｍ以下の気相法シリカを主体に含有し、かつインク受容層Ｂに含有される気相法シリカのＢＥＴ比表面積が前記インク受容層Ａに含有される無機微粒子よりも大きく、インク受容層Ａに含有される無機微粒子とのＢＥＴ比表面積の差が５０ｍ2／ｇ以上２００ｍ2／ｇ以下であることを特徴とするインクジェット記録材料。【選択図】なし【特許請求の範囲】
【請求項１】
支持体上に、無機微粒子を主体に含有する少なくとも２層のインク受容層を塗布したインクジェット記録材料において、支持体に近いインク受容層Ａは気相法シリカ、沈降法シリカ、ゲル法シリカおよびアルミナ系微粒子から選ばれる少なくとも１種の無機微粒子を主体に含有し、インク受容層Ａよりも支持体から離れたインク受容層Ｂは平均一次粒子径６ｎｍ以下の気相法シリカを主体に含有し、かつインク受容層Ｂに含有される気相法シリカのＢＥＴ比表面積が前記インク受容層Ａに含有される無機微粒子よりも大きく、インク受容層Ａに含有される無機微粒子とのＢＥＴ比表面積の差が５０ｍ2／ｇ以上２００ｍ2／ｇ以下であることを特徴とするインクジェット記録材料。
【請求項２】
前記インク受容層Ａに含有される無機微粒子のＢＥＴ比表面積が２８０ｍ2／ｇ以上である請求項１に記載のインクジェット記録材料。
【請求項３】
前記インク受容層Ｂにおける気相法シリカの含有量が１〜２０ｇ／ｍ2である請求項１に記載のインクジェット記録材料。
【請求項４】
前記インク受容層Ｂのさらに支持体から離れた側に平均一次粒子径１００ｎｍ以下のコロイド状粒子を含有するオーバー層を有する請求項１ないし３のいずれかに記載のインクジェット記録材料。
【請求項５】
前記コロイド状粒子が、コロイダルシリカである請求項４に記載のインクジェット記録材料。
【請求項６】
前記コロイダルシリカが、カチオン性コロイダルシリカである請求項５に記載のインクジェット記録材料。
【発明の詳細な説明】
【技術分野】
【０００１】
本発明は、インクジェット記録材料に関し、詳しくは光沢とインク吸収性に優れ、なおかつ染料インクプリンタにおいてはＬ*値が５以下の色再現が可能な極めて高い発色性を実現し、顔料インクプリンタにおいてはインクの濃淡ムラを改良することが可能なインクジェット記録材料に関するものである。
【背景技術】
【０００２】
インクジェット記録方式に使用される記録材料として、通常の紙やインクジェット記録用紙と称される支持体上に非晶質シリカ等の無機微粒子とポリビニルアルコール等の水溶性バインダーからなる多孔質のインク受容層を設けてなる記録材料が知られている。
【０００３】
近年、顔料として極微細な無機微粒子を使用し、フォトライクな光沢を有する記録材料が知られている。例えば、平均二次粒子径を５００ｎｍ以下まで粉砕・分散した気相法シリカや湿式法シリカ等の無機超微粒子をインク受容層の顔料成分として用いることが提案されている。特公平５−５６５５２号、特開平１０−１１９４２３号、同２０００−２１１２３５号、同２０００−３０９１５７号公報等に気相法シリカの使用例が、特開平９−２８６１６５号、同平１０−１８１１９０号公報等に粉砕沈降法シリカの使用例が、特開２００１−２７７７１２号公報に粉砕ゲル法シリカの使用例が開示されている。また、特開昭６２−１７４１８３号、同平２−２７６６７０号、同平５−３２０３７号、同平６−１９９０３４号公報等にアルミナやアルミナ水和物を用いた記録材料が開示されている。上述したような極微細な無機微粒子を含むインク受容層は無機微粒子を主体に含有することによって、空隙率の高い多孔質なインク受容層となり、インク吸収性が向上する。
【０００４】
上述した無機微粒子は、インク吸収性に優れるだけでなく粒子径が小さいので高い発色性と光沢が得られる。また、近年ではフォトライクの記録材料として、高光沢を得るためにポリオレフィン樹脂被覆紙やプラスチック樹脂フィルムのような支持体が用いられており、上述した無機微粒子と組み合わせて用いられている。しかしながら、近年ではさらなる高発色を求められる場合もあり、上記した公報に開示された記録材料では、本発明が目的とするフォトライクな記録材料に求められる発色性において、十分満足するまでには至っていなかった。
【０００５】
上述した気相法シリカ、沈降法シリカ、ゲル法シリカ、アルミナのような微粒子は本来白色の無機顔料であり、特にインク受容層の内部に色素が入っていく染料インクの場合、発色性は塗層の透明性に大きく左右される。特に暗闇や女性の髪などのいわゆる漆黒を再現するためにはＬ*ａ*ｂ*空間においてＬ*値が５以下を再現できることが好ましく、そのためには白色のインク受容層によるヘイズは大きな課題であった。なお、Ｌ*値とはＣＩＥ（国際照明委員会）が定めているＣＩＥＬ*ａ*ｂ*表色系による色空間のＬ*軸のことで、Ｌ*値が小さいほど、黒の再現領域が大きいことを示す。
【０００６】
インク受容層にＢＥＴ比表面積が３００ｍ2／ｇを超える気相法シリカを使用することはすでに知られており、例えば、特開２０００−２３８４２２号公報（特許文献１）では、光沢性、インク吸収性、画像くすみが改善されたインクジェット記録材料を作製する技術として開示されている。また、特開２００５−１３８４０７号公報（特許文献２）では、比表面積が２５０ｍ2／ｇ以上の気相法シリカを用いることが記載されている。また、特開２００３−２７６３０６号公報（特許文献３）では二次粒子径を小さくすることにより、色濃度、光沢感を向上させる技術として開示されている。
【０００７】
しかし、比表面積の大きな粒子の平均二次粒子径あるいは平均凝集粒子径は小さくなる傾向にあり、このような粒子を主体に使用するとインク受容層の空隙が小さくなり、その結果インク吸収性の低下が起こり易かった。
【０００８】
一方、インク受容層を２層にしてそれぞれの層に別の特性を求めることにより品質のバランスを保つことはすでに知られており、例えば、特開平１０−１１９４２４号公報（特許文献４）では、支持体に近い側のインク受容層に平均二次粒子径が１〜１０μｍのシリカ系微粒子を、支持体から離れた側のインク受容層に平均粒子径７〜３０ｎｍのシリカ系微粒子などを使用することにより、高いインク吸収性と高品位の画像形成を可能にしたインクジェット記録材料を作製する技術として開示されている。また、特開２００２−１６０４４１号公報（特許文献５）でも２層のインク受容層を設けたときに支持体から離れた側のインク受容層の平均一次粒子径をより小さくすることにより、インク吸収性、光沢性と発色性に優れたインクジェット記録材料を作製する技術として開示されている。
【０００９】
また、インク受容層のオーバー層としてコロイド状粒子を含有する層を設けることが知られている。例えば、特開２００１−３５３９５７号公報（特許文献６）では、カチオン性コロイド粒子を含有する層を設けることで高濃度かつ経時滲みや耐水性が向上したインクジェット記録材料を作製する技術として開示されている。また、特開２０００−３７９４４号、同２００３−９４８００号、同２００３−２３７２２３号公報（特許文献７）では、コロイダルシリカを含有する層を最表層に設けることで、インク吸収容量や発色性を損なうことなく高光沢かつ耐傷性に優れたインクジェット記録材料を作製する技術として開示されている。また、特開２００５−１６１８３５号公報（特許文献８）では、最表層にコロイダルシリカを薄層塗布することにより、飛躍的に光沢を向上させる技術として開示されている。
【００１０】
上記の技術を使用することにより、従来にない高光沢なインクジェット記録材料を作製することが可能であるが、高光沢を達成するためには、平均一次粒子径が１００ｎｍ以下のコロイド状粒子を使用することが必要である。しかし、粒径の小さなコロイド状粒子層を最表層に設けることは、気相法シリカ等の無機微粒子を主体に構成されたインク受容層の空隙を界面で塞ぐことになり、その結果界面でインクの停滞が生じるインク吸収阻害と云われる現象が起こり易かった。インク吸収阻害が起こると、画像の高濃度部でのインクの濃淡ムラが発生し易かった。このような濃淡ムラは、特にインクの打ち込み量が相対的に多い顔料インクを使用したプリンタで発生し易かった。
【００１１】
上記のような従来から知られている記録材料では、本発明が目的とする光沢とインク吸収性に優れ、なおかつ染料インクプリンタにおいてはＬ*値が５以下の色再現が可能な極めて高い発色性を実現し、顔料インクプリンタにおいてはインクの濃淡ムラを改良することが可能なインクジェット記録材料を得られるまでには至っていなかった。
【特許文献１】特開２０００−２３８４２２号公報
【特許文献２】特開２００５−１３８４０７号公報
【特許文献３】特開２００３−２７６３０６号公報
【特許文献４】特開平１０−１１９４２４号公報
【特許文献５】特開２００２−１６０４４１号公報
【特許文献６】特開２００１−３５３９５７号公報
【特許文献７】特開２００３−２３７２２３号公報
【特許文献８】特開２００５−１６１８３５号公報
【発明の開示】
【発明が解決しようとする課題】
【００１２】
本発明の目的は、光沢とインク吸収性に優れ、なおかつ染料インクプリンタにおいてはＬ*値が５以下の色再現が可能な極めて高い発色性を実現し、顔料インクプリンタにおいてはインクの濃淡ムラを改良することが可能なインクジェット記録材料を提供することにある。
【課題を解決するための手段】
【００１３】
本発明の上記目的は、以下の発明によって基本的に達成される。
１）支持体上に、無機微粒子を主体に含有する少なくとも２層のインク受容層を塗布したインクジェット記録材料において、支持体に近いインク受容層Ａは気相法シリカ、沈降法シリカ、ゲル法シリカおよびアルミナ系微粒子から選ばれる少なくとも１種の無機微粒子を主体に含有し、インク受容層Ａよりも支持体から離れたインク受容層Ｂは平均一次粒子径６ｎｍ以下の気相法シリカを主体に含有し、かつインク受容層Ｂに含有される気相法シリカのＢＥＴ比表面積が前記インク受容層Ａに含有される無機微粒子よりも大きく、インク受容層Ａに含有される無機微粒子とのＢＥＴ比表面積の差が５０ｍ2／ｇ以上２００ｍ2／ｇ以下であることを特徴とするインクジェット記録材料。
２）前記インク受容層Ａに含有される無機微粒子のＢＥＴ比表面積が２８０ｍ2／ｇ以上である前記１に記載のインクジェット記録材料。
３）前記インク受容層Ｂにおける気相法シリカの含有量が１〜２０ｇ／ｍ2である前記１に記載のインクジェット記録材料。
４）前記インク受容層Ｂのさらに支持体から離れた側に平均一次粒子径１００ｎｍ以下のコロイド状粒子を含有するオーバー層を有する前記１ないし３のいずれかに記載のインクジェット記録材料。
５）前記コロイド状粒子が、コロイダルシリカである前記４に記載のインクジェット記録材料。
６）前記コロイダルシリカが、カチオン性コロイダルシリカである前記５に記載のインクジェット記録材料。
【発明の効果】
【００１４】
本発明により、光沢とインク吸収性に優れ、なおかつ染料インクプリンタにおいてはＬ*値が５以下の色再現が可能な極めて高い発色性を実現し、顔料インクプリンタにおいてはインクの濃淡ムラを改良することが可能なインクジェット記録材料を得ることができる。
【発明を実施するための最良の形態】
【００１５】
以下、本発明を詳細に説明する。
本発明において、インク受容層は少なくとも２層存在し、支持体に近いインク受容層Ａおよびインク受容層Ａよりも支持体から離れた側に位置するインク受容層Ｂは何れも無機微粒子を主体に含有する多孔質層である。ここで主体に含有するとは、インク受容層の全固形分に対して無機微粒子を５０質量％以上含有することであり、好ましくは６０質量％以上含有することであり、更に好ましくは６５質量％以上含有することである。上限は９５質量％程度である。無機微粒子を主体に含有することによって、空隙率の高い多孔質なインク受容層となり、インク吸収性が向上する。
【００１６】
本発明において、インク受容層Ａは、気相法シリカ、沈降法シリカ、ゲル法シリカおよびアルミナ系微粒子から選ばれる少なくとも１種を主体に含有する。本発明で更に好ましいのはインク吸収性、発色性の観点などから考えると、気相法シリカである。なお、本発明でいうインク吸収性とは、インク受容層がインクを吸収する速度やインクを吸収できる容量のことを総合的に見た指標であり、評価方法としてはインクを打ち込んだ直後にＰＰＣ用紙などを圧着して転写を確認することが一般的である。
【００１７】
気相法シリカ、沈降法シリカ、ゲル法シリカは非晶質合成シリカの一種である。非晶質合成シリカは、製造法によって湿式法シリカ、気相法シリカ、及びその他に大別することができる。気相法シリカは、湿式法に対して乾式法とも呼ばれ、一般的には火炎加水分解法によって作られる。具体的には四塩化珪素を水素及び酸素と共に燃焼して作る方法が一般的に知られているが、四塩化珪素の代わりにメチルトリクロロシランやトリクロロシラン等のシラン類も、単独または四塩化硅素と混合した状態で使用することができる。気相法シリカは日本アエロジル（株）からアエロジル、（株）トクヤマからＱＳタイプとして市販されている。
【００１８】
湿式法シリカは、さらに製造方法によって沈降法シリカ、ゲル法シリカ、ゾル法シリカに分類される。沈降法シリカは珪酸ソーダと硫酸をアルカリ条件で反応させて製造され、粒子成長したシリカ粒子が凝集・沈降し、その後濾過、水洗、乾燥、粉砕・分級の工程を経て製品化される。この方法で製造されたシリカの二次粒子は緩やかな凝集粒子となり、比較的粉砕し易い粒子が得られる。沈降法シリカとしては、例えば東ソー・シリカ（株）からニップシールとして、（株）トクヤマからトクシール、ファインシールとして市販されている。ゲル法シリカは珪酸ソーダと硫酸を酸性条件化で反応させて製造する。熟成中に微小粒子は溶解し、他の一次粒子同士を結合するように再析出するため、明確な一次粒子は消失し、内部空隙構造を有する比較的硬い凝集粒子を形成する。例えば、東ソー・シリカ（株）からニップゲルとして、水澤化学（株）からミズカシルとして、グレースジャパン（株）からサイロイド、サイロジェットとして市販されている。ゾル法シリカは、コロイダルシリカとも呼ばれ、珪酸ソーダの酸などによる複分解やイオン交換樹脂層を通して得られるシリカゾルを加熱熟成して得られ、例えば日産化学工業（株）からはスノーテックスとして、扶桑化学工業（株）からはクォートロンＰＬシリーズとして、その他シリカドール（日本化学工業（株）製）、アデライトＡＴ（旭電化工業（株）製）、カタロイド（触媒化成工業（株）製）などが市販されている。
【００１９】
本発明のインク受容層Ａで使用することができる気相法シリカについて説明する。本発明のインク受容層Ａには、気相法シリカを好ましくはカチオン性ポリマーの存在下で、該気相法シリカの平均二次粒子径が５００ｎｍ以下、より好ましくは１０〜３００ｎｍに分散したものである。分散方法としては、通常のプロペラ撹拌、タービン型撹拌、ホモミキサー型撹拌等で気相法シリカと分散媒を予備混合し、次にボールミル、ビーズミル、サンドグラインダー等のメディアミル、高圧ホモジナイザー、超高圧ホモジナイザー等の圧力式分散機、超音波分散機、及び薄膜旋回型分散機等を使用して分散を行うことが好ましい。尚、本発明でいう平均二次粒子径とは、無機微粒子の分散液を動的光散乱法（Ｄｙｎａｍｉｃ  Ｌｉｇｈｔ  Ｓｃａｔｔｅｒｉｎｇ、以下ＤＬＳ）により測定し、得られる散乱強度分布を解析して得られたものである。
【００２０】
上記気相法シリカの分散に使用するカチオン性ポリマーとしては、ポリエチレンイミン、ポリジアリルアミン、ポリアリルアミン、アルキルアミン重合物、特開昭５９−２０６９６号、同昭５９−３３１７６号、同昭５９−３３１７７号、同昭５９−１５５０８８号、同昭６０−１１３８９号、同昭６０−４９９９０号、同昭６０−８３８８２号、同昭６０−１０９８９４号、同昭６２−１９８４９３号、同昭６３−４９４７８号、同昭６３−１１５７８０号、同昭６３−２８０６８１号、同平１−４０３７１号、同平６−２３４２６８号、同平７−１２５４１１号、同平１０−１９３７７６号公報に記載された１〜３級アミノ基、４級アンモニウム塩基を有するポリマーが好ましく用いられる。特に、カチオン性ポリマーとしてジアリルアミン誘導体が好ましく用いられる。分散性および分散液粘度の面で、これらのカチオンポリマーの分子量は、２，０００〜１０万程度が好ましく、特に２，０００〜３万程度が好ましい。カチオン性ポリマーの使用量は気相法シリカに対して１〜１０質重％の範囲が好ましい。
【００２１】
次に、本発明のインク受容層Ａで使用することができる湿式法シリカについて説明する。本発明で用いられる湿式法シリカは、沈降法シリカあるいはゲル法シリカである。これらの粉砕前のシリカ粉末は、本発明では平均凝集粒子径（二次粒子径）が５〜５０μｍであるのが好ましい。これらの湿式法シリカを水性媒体中で平均二次粒子径が５００ｎｍ以下、好ましくは１００〜３００ｎｍ程度まで微粉砕したシリカ微粒子が用いられる。上記の微粉砕は、カチオン性化合物の存在下で行われるのが好ましい。
【００２２】
通常の方法で製造された湿式法シリカは、１μｍ以上の平均凝集粒子径を有するため、これを微粉砕して使用する。粉砕方法としては、水性媒体中に分散したシリカを機械的に粉砕する湿式分散法が好ましく使用できる。この際、分散液の初期粘度上昇が抑制され、高濃度分散が可能となり、粉砕・分散効率が上昇してより微粒子に粉砕することができることから、吸油量が２１０ｍｌ／１００ｇ以下、平均凝集粒子径５μｍ以上の沈降法シリカを使用することが好ましい。高濃度分散液を使用することによって、記録用紙の生産性も向上する。吸油量は、ＪＩＳ  Ｋ−５１０１の記載に基づき測定される。
【００２３】
インク受容層Ａに用いられる湿式法シリカは、前記の気相法シリカの分散と同様の方法が使用できる。また、分散剤として前記の気相法シリカの分散に使用されるカチオン性ポリマーと同様のものが使用できる。
【００２４】
インク受容層Ａに用いられる湿式法シリカとしては、沈降法シリカが更に好ましい。前述したように、沈降法シリカは、その二次粒子が緩やかな凝集粒子であるので、粉砕するのに好適である。
【００２５】
次に、本発明のインク受容層Ａで使用することができるアルミナ系微粒子について説明する。本発明に使用するアルミナ系微粒子は、酸化アルミニウムやその含水物であり、結晶質でも非晶質でもよく、不定形や、球状、板状等の形態を有しているものが使用される。両者の何れかを使用してもよいし、併用してもよい。
【００２６】
インク受容層Ａに用いることの出来る酸化アルミニウムとしては酸化アルミニウムのγ型結晶であるγ−アルミナが好ましく、中でもδグループ結晶が好ましい。γ−アルミナは一次粒子を１０ｎｍ程度まで小さくすることが可能であるが、通常は、数千から数万ｎｍの二次粒子結晶を超音波や高圧ホモジナイザー、対向衝突型ジェット粉砕機等で５００ｎｍ以下、好ましくは１００〜３００ｎｍ程度まで粉砕したものが使用出来る。
【００２７】
インク受容層Ａに用いることの出来る酸化アルミニウム含水物はＡｌ2Ｏ3・ｎＨ2Ｏ（ｎ＝１〜３）の構成式で表される。酸化アルミニウム含水物はアルミニウムイソプロポキシド等のアルミニウムアルコキシドの加水分解、アルミニウム塩のアルカリによる中和、アルミン酸塩の加水分解等の公知の製造方法により得られる。
【００２８】
インク受容層Ａに用いられるアルミナ系微粒子としてはインク吸収性の観点から酸化アルミニウム含水物が好ましい。
【００２９】
インク受容層Ａに用いられるアルミナ系微粒子は酢酸、乳酸、ギ酸、硝酸等の公知の分散剤によって分散された平均二次粒子径が５００ｎｍ以下の分散液の形態から使用される。
【００３０】
インク受容層Ｂは平均一次粒子径６ｎｍ以下の気相法シリカを主体に含有する。インク受容層Ａに含有される無機微粒子のＢＥＴ比表面積は、インク受容層Ｂに含有される気相法シリカよりも小さく、その差は５０〜２００ｍ2／ｇである。インク受容層Ｂに含有される気相法シリカのＢＥＴ比表面積によるが、インク受容層Ａに含有される無機微粒子のＢＥＴ比表面積は１８０ｍ2／ｇ以上であることが好ましく、２８０〜３５０ｍ2／ｇであることが更に好ましい。平均一次粒子径は、一般的にインク受容層Ｂのそれより大きくなるが、６ｎｍを超え、１５ｎｍ以下であることが好ましく、６ｎｍを超え、１１ｎｍ以下であることが更に好ましい。また、平均二次粒子径が大きくなればインク吸収性が上がると考えられるが、大きくなり過ぎると光沢度が低下する。そのため、平均二次粒子径は１００〜３００ｎｍかつインク受容層Ｂに含有される気相法シリカよりも大きいことが好ましい。尚、本発明でいう平均一次粒子径とは、微粒子の電子顕微鏡観察により一定面積内に存在する１００個の一次粒子各々の投影面積に等しい円の直径を粒子の粒子径として平均粒子径を求めたものである。また、本発明でいうＢＥＴ比表面積とは、気相吸着法による粉体の表面積測定法の一つであり、吸着等温線から１ｇの試料の持つ総表面積、即ち比表面積を求める方法である。通常吸着気体としては、窒素ガスが多く用いられ、吸着量を被吸着気体の圧、または容積の変化から測定する方法が最も多く用いられている。多分子吸着の等温線を表すのに最も著名なものは、Ｂｒｕｎａｕｅｒ、Ｅｍｍｅｔｔ、Ｔｅｌｌｅｒの式であってＢＥＴ式と呼ばれ表面積決定に広く用いられている。ＢＥＴ式に基づいて吸着量を求め、吸着分子１個が表面で占める面積を掛けて、表面積が得られる。
【００３１】
本発明は、インク受容層Ｂに含有される気相法シリカの平均一次粒子径を６ｎｍ以下とする。このような気相法シリカをインク受容層Ａの上層に用いることで、インク受容層Ｂの透明性が向上し、Ｌ*値が５以下の色再現が可能な極めて高い発色性を同時に実現することが可能である。
【００３２】
上記効果は、該気相法シリカの平均一次粒子径が小さいことで、インク受容層内部に入り込んだ光の散乱が抑えられることに起因すると考えられる。また、気相法シリカの平均一次粒子径を小さくすることで気相法シリカのＢＥＴ比表面積が向上する傾向にあるため、これに伴い気相法シリカとインクの接触面積がより増加し、インク色材がインク受容層Ｂの表面近傍に集中するためと推測する。特に黒の発色再現性において、上記効果はより顕著に現れる。また、上記の技術による発色性の向上はインク受容層の透明性の向上によることが主因であるため、黒だけでなく他の色の発色性も上がり、色再現域が拡大する。
【００３３】
本発明は、インク受容層Ｂに含有される気相法シリカは、インク受容層Ａに含有される無機微粒子よりもＢＥＴ比表面積が大きく、その差が５０ｍ2／ｇ以上２００ｍ2／ｇ以下であることが特徴である。これにより、高いインク吸収性を維持しながら、上記のような極めて高い発色性を実現することが可能である。インク受容層Ａに含有される無機微粒子のＢＥＴ比表面積を大きくし過ぎると、該無機微粒子の平均二次粒子径は小さくなる傾向にあり、結果としてインク吸収性が低下するため、上記ＢＥＴ比表面積の差を、５０ｍ2／ｇ以上とすることでインク吸収性が改良できる。また、ＢＥＴ比表面積の差を２００ｍ2／ｇ以下とすることでインク受容層Ａの寄与による発色性の低下がほとんどなくなるものと考えている。また、インク受容層Ａとインク受容層Ｂに含有される無機微粒子の物性を近づけることで、界面での光の屈折、乱反射やインク吸収の阻害を極力防ぐことが可能であると本発明者は考えている。
【００３４】
インク受容層Ｂに含有される気相法シリカの平均一次粒子径は６ｎｍ以下であることが必要であるが、３〜６ｎｍが好ましい。また、ＢＥＴ比表面積は３００ｍ2／ｇを超え、５００ｍ2／ｇ以下であることが好ましく、３５０〜４５０ｍ2／ｇであることが更に好ましい。
【００３５】
インク受容層Ｂに含有される気相法シリカは、前記のインク受容層Ａに用いることができる気相法シリカの分散と同様の方法が使用できる。また、分散剤として前記のインク受容層Ａに用いることができる気相法シリカの分散に使用されるものと同様のものが使用できる。
【００３６】
本発明において、インク受容層に含有させる無機微粒子の量は、合計で１０ｇ／ｍ2以上が好ましく、特に１２〜４５ｇ／ｍ2の範囲が好ましい。また、このうちのインク受容層Ｂは、一次粒子径、二次粒子径ともにインク受容層Ａより小さい傾向にあり、発色性が向上する一方でインク吸収性が低下する傾向にあるため、適切な塗布量を選ぶ必要がある。インク受容層Ｂに含有させる気相法シリカの量は、１〜２０ｇ／ｍ2が好ましく、特に２〜１０ｇ／ｍ2の範囲が好ましい。
【００３７】
インク受容層Ｂよりさらに支持体から離れた側には、塗層を設けても設けなくてもよいが、発色性、インク吸収性と顔料インク適性の観点からは設けない方がより好ましい。高光沢、耐傷性の向上を期待するためにオーバー層を設ける場合は、高光沢であることを可能にするために、平均一次粒子径１００ｎｍ以下のコロイド状粒子を含有することが好ましい。
【００３８】
平均一次粒子径１００ｎｍ以下のコロイド状粒子を含有するオーバー層を有する場合は、オーバー層に最も近いインク受容層のＢＥＴ比表面積が３００ｍ2／ｇを超える気相法シリカを主体に含有することが好ましい。一般に粒子径の大きな粒子を主体とする層に、更にオーバー層として粒子径の小さな粒子を含有する層を設けると、粒子径の大きな粒子を主体とする層内にできた空隙を粒子径の小さな粒子が界面で塞ぎ、界面でインクが停滞、すなわちインク吸収阻害が発生し、その結果インクの濃淡ムラが発生すると考えられる。従って、インク受容層が有する空隙の細孔径あるいはインク受容層に使用している無機微粒子の平均二次粒子径とオーバー層に使用しているコロイド状粒子の粒子径の差を小さくすることによりインク吸収阻害は改善できると推測される。しかしながら、従来の技術では粒子径の差を近づけるためにはコロイド状粒子の平均一次粒子径を大きくせざるを得ず、その結果、光沢度が著しく低下していた。本発明者は鋭意検討した結果、平均一次粒子径１００ｎｍ以下のコロイド状粒子を含有するオーバー層を有し、かつオーバー層に最も近いインク受容層が、好ましくはＢＥＴ比表面積が３００ｍ2／ｇを超える気相法シリカを主体に含有することにより、光沢と発色性に優れ、なおかつ顔料インクプリンタにおけるインクの濃淡ムラを改良することが可能であることを見出した。
【００３９】
オーバー層に最も近いインク受容層が、好ましくはＢＥＴ比表面積が３００ｍ2／ｇを超える気相法シリカを主体に含有することにより、特に染料インクプリンタの発色性が向上し、なおかつ顔料インクにおける吸収阻害を改善することが可能である。比表面積が増大することにより染料インクの発色性が向上する理由は前記の通りであるが、気相法シリカの比表面積を増大させると平均二次粒子径が小さくなる傾向にあるため、該気相法シリカを使用することは、結果として顔料インクプリンタにおけるインクの濃淡ムラが改善されるものと考えられる。オーバー層に最も近いインク受容層が本発明のインク受容層Ｂである場合、好ましい平均一次粒子径およびＢＥＴ比表面積は前記と同様であるが、それ以外のときは、ＢＥＴ比表面積は３３０ｍ2／ｇ以上が好ましく、更に好ましくは３５０ｍ2／ｇ以上である。このようなＢＥＴ比表面積を持つ気相法シリカの平均一次粒子径は１０ｎｍ未満であるが、その中でも３ｎｍ以上７ｎｍ以下が特に好ましい。
【００４０】
本発明で使用されるコロイド状粒子としては、無機微粒子と有機微粒子に分類され、無機微粒子としては、上述した無機微粒子の他に、酸化ジルコニウム、酸化セリウム、酸化錫等の金属酸化物等もしくはこれら２種以上の混合物が含まれる。また、有機微粒子としては、アクリルエマルジョンなどのエマルジョン、ＳＢＲ、ＭＢＲ等各種ラテックス、各種ポリマービーズ等が挙げられる。これらの中でも、インク吸収性や発色性からコロイダルシリカが好ましく用いられる。
【００４１】
コロイダルシリカは、前述した湿式法で合成された平均一次粒子径が数ｎｍ〜５００ｎｍ程度の合成シリカである。コロイダルシリカは気相法シリカ等に比べ、一次粒子が孤立して存在するために、塗膜を形成した場合、粒子が密な状態で存在するため、オーバー層部分のインク吸収容量は低い。このため、インク吸収性の観点からは、なるべく大きな粒子径のものを薄く塗ることが好ましい。一方、光沢発現の観点からは小さな粒子径のものを厚く塗ることが好ましい。インク吸収性と光沢性を両立できる平均一次粒子径の範囲としては１〜１００ｎｍの範囲が好ましく、更に５〜８０ｎｍの範囲が好ましく、特に１０〜５０ｎｍの範囲が好ましい。また、コロイダルシリカの塗布量としては０．００１〜８．０ｇ／ｍ2の範囲が好ましく、０．０１〜４ｇ／ｍ2の範囲が更に好ましい。
【００４２】
コロイド状粒子がアニオン性である場合はアニオン性のインクがほとんど定着しないために、インクの大部分がオーバー層を通過するため、オーバー層が遮蔽層となり発色性が低下しやすい。このため、カチオン性あるいはカチオン化されたものが好ましく使用される。例えば、カチオン化されたコロイダルシリカとしては、ライオン（株）からはシリカＬＧＴ、触媒化成工業（株）からはファインカタロイドなどが市販されている。また、アニオン性のコロイド状粒子を使用する場合は、塗布量は０．００１〜５．０ｇ／ｍ2の範囲が好ましい。
【００４３】
本発明のインク受容層ＡおよびＢは、皮膜としての特性を維持するためと、透明性が高くインクのより高い浸透性を得るために親水性バインダーが用いられる。親水性バインダーとしては、ポリビニルアルコール、ポリエチレングリコール、澱粉、デキストリン、カルボキシメチルセルロース、ポリビニルピロリドン、ポリアクリル酸エステル系やそれらの誘導体が使用されるが、特に好ましい親水性バインダーは完全または部分ケン化のポリビニルアルコールである。ポリビニルアルコールの中でも特に好ましいのは、ケン化度が８０％以上の部分または完全ケン化したものである。平均重合度は５００〜５０００のポリビニルアルコールが好ましい。インク受容層ＡおよびＢにおける親水性バインダーは無機微粒子に対して５〜３０質量％の範囲が好ましく、特に好ましくは５〜２５質量％である。また、必要に応じてオーバー層にも同様の親水性バインダーを用いてもよい。
【００４４】
本発明において、インク受容層ＡおよびＢには、親水性バインダーとともに硬膜剤を含有するのが好ましい。硬膜剤の具体的な例としては、ホルムアルデヒド、グルタルアルデヒドの如きアルデヒド系化合物、ジアセチル、クロルペンタンジオンの如きケトン化合物、ビス（２−クロロエチル）尿素、２−ヒドロキシ−４，６−ジクロロ−１，３，５−トリアジン、米国特許第３，２８８，７７５号明細書記載の如き反応性のハロゲンを有する化合物、ジビニルスルホン、米国特許第３，６３５，７１８号明細書記載の如き反応性のオレフィンを持つ化合物、米国特許第２，７３２，３１６号明細書記載の如きＮ−メチロール化合物、米国特許第３，１０３，４３７号明細書記載の如きイソシアナート類、米国特許第３，０１７，２８０号、同２，９８３，６１１号明細書記載の如きアジリジン化合物類、米国特許第３，１００，７０４号明細書記載の如きカルボジイミド系化合物類、米国特許第３，０９１，５３７号明細書記載の如きエポキシ化合物、ムコクロル酸の如きハロゲンカルボキシアルデヒド類、ジヒドロキシジオキサンの如きジオキサン誘導体、クロム明ばん、硫酸ジルコニウム、ほう酸及びほう酸塩の如き無機硬膜剤等があり、これらを１種または２種以上組み合わせて用いることができる。これらの中でも、特にほう酸あるいはほう酸塩が好ましい。硬膜剤の添加量はインク受容層を構成する親水性バインダーに対して、０．１〜４０質量％が好ましく、より好ましくは０．５〜３０質量％である。
【００４５】
本発明において、インク受容層ＡおよびＢには耐水性改良等を目的として更にカチオン性化合物を含有してもよい。カチオン性化合物の例としては、前述した無機微粒子の分散に用いたカチオン性ポリマー、及び水溶性金属化合物が挙げられる。これらの中でも、特に水溶性多価金属化合物が好ましい。中でも、水溶性アルミニウム化合物及び水溶性ジルコニウム化合物が好ましく利用できる。
【００４６】
本発明に用いることができる水溶性アルミニウム化合物としては、無機塩や有機酸の単塩および複塩、金属錯体などのいずれであってもよい。本発明に用いられる水溶性アルミニウム化合物は、例えば、無機塩としては塩化アルミニウムまたはその水和物、硫酸アルミニウムまたはその水和物、アンモニウムミョウバン等が知られている。さらに、無機系の含アルミニウムカチオンポリマーである塩基性ポリ水酸化アルミニウム化合物が知られている。
【００４７】
これらの水溶性アルミニウム化合物の中でも、インク受容層を形成する塗布液に安定に添加できるものが好ましく、塩基性ポリ水酸化アルミニウム化合物が好ましく用いられる。この化合物は、主成分が下記の式１、２又は３で示され、例えば［Ａｌ6（ＯＨ）15］3+、［Ａｌ8（ＯＨ）20］4+、［Ａｌ13（ＯＨ）34］5+、［Ａｌ21（ＯＨ）60］3+、等のような塩基性で高分子の多核縮合イオンを安定に含んでいる水溶性のポリ水酸化アルミニウムである。
【００４８】
［Ａｌ2（ＯＨ）nＣｌ6-n］m                        ・・式１
［Ａｌ（ＯＨ）3］nＡｌＣｌ3                       ・・式２
Ａｌn（ＯＨ）mＣｌ(3n-m)    ０＜ｍ＜３ｎ          ・・式３
【００４９】
これらのものは、多木化学（株）よりポリ塩化アルミニウム（ＰＡＣ）の名で水処理剤として、浅田化学（株）よりポリ水酸化アルミニウム（Ｐａｈｏ）の名で、また、（株）理研グリーンよりピュラケムＷＴの名で、また他のメーカーからも同様の目的を持って市販されており、各種グレードの物が容易に入手できる。本発明ではこれらの市販品をそのままでも使用できる。
【００５０】
本発明に用いることができる水溶性ジルコニウム化合物としては、酢酸ジルコニウム、硝酸ジルコニウム、塩基性炭酸ジルコニウム、水酸化ジルコニウム、炭酸ジルコニウム・アンモニウム、炭酸ジルコニウム・カリウム、硫酸ジルコニウム、フッ化ジルコニウム、塩化ジルコニウム、塩化ジルコニウム八水和物、オキシ塩化ジルコニウム、ヒドロキシ塩化ジルコニウムなどが挙げられる。
【００５１】
これらの水溶性ジルコニウム化合物の中でもインク受容層ＡおよびＢを形成する塗布液に安定に添加でき、優れた滲み耐性を示す酢酸ジルコニウム（ジルコニル）化合物は特に好ましい。
【００５２】
これらのものは、第一稀元素化学工業（株）からジルコゾールＺＡ−２０等、または日本軽金属（株）等から市販されている。
【００５３】
インク受容層ＡおよびＢには、更に着色染料、着色顔料、紫外線吸収剤、酸化防止剤、顔料の分散剤、消泡剤、レベリング剤、防腐剤、蛍光増白剤、粘度安定剤、ｐＨ調節剤などの公知の各種添加剤を添加することもできる。また、本発明のインク受容層の塗布液のｐＨは、３．３〜６．５の範囲が好ましく、特に３．５〜５．５の範囲が好ましい。
【００５４】
また、インク受容層ＡおよびＢには、チオエーテル化合物、カルボヒドラジドおよびその誘導体を含有させることによって印字後の保存性を著しく改良することができる。
【００５５】
本発明で用いられるカルボヒドラジド誘導体は、同一分子中に同構造を一つまたは二つ以上有する化合物であっても、あるいは同構造を分子主鎖または側鎖に有するポリマーであってもよい。
【００５６】
本発明に用いられるチオエーテル化合物には、硫黄原子の両側に芳香族基が結合した芳香族チオエーテル化合物、硫黄原子を挟んだ両端にアルキル基を有する脂肪族チオエーテル化合物等がある。これらの中でも特に親水性基を有する脂肪族チオエーテル化合物が好ましい。
【００５７】
なおこれらの化合物は既知の合成法や、特開２００２−３２１４４７号公報、特開２００３−４８３７２号公報に記載の合成法などを参考に合成できる。また、一部の化合物については、市販の化成品をそのまま使用することができる。
【００５８】
本発明において、インク受容層ＡおよびＢを設ける際の塗布方法は特に限定されないが、スライドビードコーター、カーテンコーター、エクストルージョンコーター、エアーナイフコーター、ロッドコーター、ブレードコーター、グラビアコーター等の塗布装置が使用できる。これらの塗布装置の中でも２層以上のインク受容層を同時塗布するのに適しているスライドビードコーター、カーテンコーターなどが好ましい。
【００５９】
インク受容層ＡおよびＢと、更に平均一次粒子径１００ｎｍ以下のコロイド状粒子を含有するオーバー層を塗布する場合、インク吸収性を確保するためには、インク受容層ＡおよびＢを乾燥させて、該インク受容層の全固形分濃度が５０質量％以上になった後、オーバー層を塗布することが好ましく、８０質量％以上になった後、オーバー層を塗布することが更に好ましい。オーバー層の塗布装置としては、グラビアコーターが好ましい。
【００６０】
本発明で使用される支持体としては、上質紙、アート紙、コート紙、キャスト塗被紙、樹脂被覆紙、樹脂フィルム等が挙げられるが、特に非吸収性支持体が好ましい。非吸収性支持体としては、ポリエチレンテレフタレート等のポリエステル樹脂、ジアセテート樹脂、トリアセテート樹脂、アクリル樹脂、ポリカーボネート樹脂、ポリ塩化ビニル、ポリイミド樹脂、セロハン、セルロイド等のプラスチック樹脂フィルム、及び紙と樹脂フィルムを貼り合わせたもの、基紙の両面にポリオレフィン樹脂層を被覆したポリオレフィン樹脂被覆紙等が挙げられる。特にポリオレフィン樹脂被覆紙が好ましい。これらの非吸収性支持体の厚みは５０〜３００μｍ、好ましくは８０〜２６０μｍのものが用いられる。
【００６１】
本発明に好ましく用いられるポリオレフィン樹脂被覆紙支持体について詳細に説明する。本発明に用いられるポリオレフィン樹脂被覆紙は、その含水率は特に限定しないが、カール性より好ましくは５．０〜９．０質量％の範囲であり、より好ましくは６．０〜９．０質量％の範囲である。ポリオレフィン樹脂被覆紙の含水率は、任意の水分測定法を用いて測定することができる。例えば、赤外線水分計、絶乾重量法、誘電率法、カールフィッシャー法等を用いることができる。
【００６２】
ポリオレフィン樹脂被覆紙を構成する基紙は、特に制限はなく、一般に用いられている紙が使用できるが、より好ましくは例えば写真用支持体に用いられているような平滑な原紙が好ましい。基紙を構成するパルプとしては天然パルプ、再生パルプ、合成パルプ等を１種もしくは２種以上混合して用いられる。この基紙には一般に製紙で用いられているサイズ剤、紙力増強剤、填料、帯電防止剤、蛍光増白剤、染料等の添加剤が配合される。
【００６３】
さらに、表面サイズ剤、表面紙力剤、蛍光増白剤、帯電防止剤、染料、アンカー剤等が表面塗布されていてもよい。
【００６４】
また、基紙の厚みに関しては特に制限はないが、紙を抄造中または抄造後カレンダー等にて圧力を印加して圧縮するなどした表面平滑性の良いものが好ましく、その坪量は３０〜２５０ｇ／ｍ2が好ましい。
【００６５】
基紙を被覆するポリオレフィン樹脂としては、低密度ポリエチレン、高密度ポリエチレン、ポリプロピレン、ポリブテン、ポリペンテンなどのオレフィンのホモポリマーまたはエチレン−プロピレン共重合体などのオレフィンの２つ以上からなる共重合体及びこれらの混合物であり、各種の密度、溶融粘度指数（メルトインデックス）のものを単独にあるいはそれらを混合して使用できる。
【００６６】
また、ポリオレフィン樹脂被覆紙の樹脂中には、酸化チタン、酸化亜鉛、タルク、炭酸カルシウムなどの白色顔料、ステアリン酸アミド、アラキジン酸アミドなどの脂肪酸アミド、ステアリン酸亜鉛、ステアリン酸カルシウム、ステアリン酸アルミニウム、ステアリン酸マグネシウムなどの脂肪酸金属塩、イルガノックス１０１０、イルガノックス１０７６などの酸化防止剤、コバルトブルー、群青、セシリアンブルー、フタロシアニンブルーなどのブルーの顔料や染料、コバルトバイオレット、ファストバイオレット、マンガン紫などのマゼンタの顔料や染料、蛍光増白剤、紫外線吸収剤などの各種の添加剤を適宜組み合わせて加えるのが好ましい。
【００６７】
ポリオレフィン樹脂被覆紙の主な製造方法としては、走行する基紙上にポリオレフィン樹脂を加熱溶融した状態で流延する、いわゆる押し出しコーティング法により製造され、基紙の両面が樹脂により被覆される。また、樹脂を基紙に被覆する前に、基紙にコロナ放電処理、火炎処理などの活性化処理を施すことが好ましい。樹脂被覆層の厚みとしては、５〜５０μｍが適当である。
【００６８】
本発明に用いられる非吸収性支持体のインク受容層が塗設される側には、下引き層を設けるのが好ましい。この下引き層は、インク受容層が塗設される前に、予め非吸収性支持体の表面に塗布乾燥されたものである。この下引き層は、皮膜形成可能な水溶性ポリマーやポリマーラテックス等を主体に含有する。好ましくは、ゼラチン、ポリビニルアルコール、ポリビニルピロリドン、水溶性セルロース等の水溶性ポリマーであり、特に好ましくはゼラチンである。これらの水溶性ポリマーの付着量は、１０〜５００ｍｇ／ｍ2が好ましく、２０〜３００ｍｇ／ｍ2がより好ましい。更に、下引き層には、他に界面活性剤や硬膜剤を含有するのが好ましい。支持体に下引き層を設けることによって、インク受容層塗布時のひび割れ防止に有効に働き、均一な塗布面が得られる。
【００６９】
本発明のインクジェット記録材料のインク吸収性を有する側と支持体に対して反対側には、帯電防止性、搬送性の向上、カール防止、印字直後に重ね合わせた際のくっつき防止やインク転写防止などのために種々の種類のバックコート層を設けてもよい。バックコート層には無機帯電防止剤、有機帯電防止剤、顔料、親水性バインダー、ラテックス、硬化剤、界面活性剤などを適宜組み合わせて含有せしめることができる。
【００７０】
以下、実施例により本発明を詳しく説明するが、本発明の内容は実施例に限られるものではない。尚、実施例、比較例中の部及び％は質量部、質量％を表す。
【実施例】
【００７１】
（実施例１）
＜ポリオレフィン樹脂被覆紙の作製＞
広葉樹晒クラフトパルプ（ＬＢＫＰ）と広葉樹晒サルファイトパルプ（ＬＢＳＰ）の１：１混合物をカナディアン  スタンダード  フリーネスで３００ｍｌになるまで叩解し、パルプスラリーを調製した。これにサイズ剤としてアルキルケテンダイマーを対パルプ０．５％、強度剤としてポリアクリルアミドを対パルプ１．０％、カチオン化澱粉を対パルプ２．０％、ポリアミドエピクロロヒドリン樹脂を対パルプ０．５％添加し、水で希釈して０．２％スラリーとした。このスラリーを長網抄紙機で坪量１７０ｇ／ｍ2になるように抄造し、乾燥調湿してポリオレフィン樹脂被覆紙の基紙とした。抄造した基紙に、密度０．９１８ｇ／ｃｍ3の低密度ポリエチレンに対して、１０％のアナターゼ型チタンを均一に分散したポリエチレン樹脂組成物を３２０℃で溶融し、厚さ３５μｍになるように押出被覆し、微粗面加工されたクーリングロールを用いて押出被覆し表面とした。もう一方の面には密度０．９６２ｇ／ｃｍ3の高密度ポリエチレン樹脂７０部と密度０．９１８ｇ／ｃｍ3の低密度ポリエチレン樹脂３０部のブレンド樹脂組成物を同様に３２０℃で溶融し、厚さ３０μｍになるように押出コーティングし、粗面加工されたクーリングロールを用いて押出被覆し裏面とした。
【００７２】
上記ポリオレフィン樹脂被覆紙の表面に高周波コロナ放電処理を施した後、下記組成の下引き層をゼラチンが５０ｍｇ／ｍ2となるように塗布乾燥して支持体を作成した。
【００７３】
＜下引き層＞
石灰処理ゼラチン                                              １００部
スルフォコハク酸−２−エチルヘキシルエステル塩                    ２部
クロム明ばん                                                    １０部
【００７４】
シリカを以下のように粉砕して、シリカ分散液１を作製した。
＜シリカ分散液１＞
水にジメチルジアリルアンモニウムクロライドホモポリマー（シャロールＤＣ９０２Ｐ、第一工業製薬（株）；分子量９，０００）４部と気相法シリカ（平均一次粒子径７ｎｍ、ＢＥＴ比表面積３００ｍ2／ｇ）１００部を添加し、のこぎり歯状ブレード型分散機（ブレード周速３０ｍ／秒）を使用して予備分散液を作製した。次に得られた予備分散物を圧力ホモジナイザーに、４０ＭＰａの条件で２回通過させて、固形分濃度２０％のシリカ分散液１を得た。なお、分散液をＤＬＳを使用して測定すると平均二次粒子径は１３５ｎｍであった。
【００７５】
シリカを以下のように粉砕して、シリカ分散液２を作製した。
＜シリカ分散液２＞
水にジメチルジアリルアンモニウムクロライドホモポリマー（シャロールＤＣ９０２Ｐ、第一工業製薬（株）；分子量９，０００）４部と気相法シリカ（平均一次粒子径５ｎｍ、ＢＥＴ比表面積３８０ｍ2／ｇ）１００部を添加し、のこぎり歯状ブレード型分散機（ブレード周速３０ｍ／秒）を使用して予備分散液を作製した。次に得られた予備分散物を圧力ホモジナイザーに、４０ＭＰａの条件で２回通過させて、固形分濃度２０％のシリカ分散液２を得た。なお、分散液をＤＬＳを使用して測定すると平均二次粒子径は１２０ｎｍであった。
【００７６】
＜インク受容層Ａの塗布液＞
シリカ分散液１（シリカ固形分として）                              １００部
ポリビニルアルコール                                                ２３部
（鹸化度８８％、平均重合度３５００）
ほう酸                                                                ４部
エタノール                                            対シリカ分散液１０％
インク受容層Ａの塗布液は、イオン交換水で１３％の固形分濃度になるように調整した。
【００７７】
＜インク受容層Ｂの塗布液＞
シリカ分散液２（シリカ固形分として）                              １００部
ポリビニルアルコール                                                ２３部
（鹸化度８８％、平均重合度３５００）
ほう酸                                                                ４部
エタノール                                            対シリカ分散液１０％
インク受容層Ｂの塗布液は、イオン交換水で１３％の固形分濃度になるように調整した。
【００７８】
上記組成のインク受容層Ａの塗布液を下層（支持体に近い層）として、およびインク受容層Ｂの塗布液を上層（支持体から離れた層）としてスライドビードコーターで同時重層塗布した。なお、インク受容層Ａの湿分塗布量は１３１ｇ／ｍ2である（固形分塗布量は１７ｇ／ｍ2、そのうちシリカ固形分の塗布量は１３ｇ／ｍ2）。また、インク受容層Ｂの湿分塗布量は６１．５ｇ／ｍ2である（固形分塗布量は８ｇ／ｍ2、そのうちシリカ固形分の塗布量は６．３ｇ／ｍ2）。インク受容層の塗布液の温度は４０℃で、支持体上に塗布後すぐに５℃の空気で２０秒間冷却することによりゲル化した。このとき、インク受容層の表面温度は１５℃であった。その後、３０〜５０℃の温風で乾燥させることにより、実施例１のインクジェット記録材料を得た。
【００７９】
（実施例２）
実施例１のインク受容層Ａの湿分塗布量を１８５ｇ／ｍ2（固形分塗布量は２４ｇ／ｍ2、そのうちシリカ固形分の塗布量は１９ｇ／ｍ2）、インク受容層Ｂの湿分塗布量を７．７ｇ／ｍ2（固形分塗布量は１ｇ／ｍ2、そのうちシリカ固形分の塗布量は０．７９ｇ／ｍ2）に変えた以外は実施例１と同様にして実施例２のインクジェット記録材料を得た。
【００８０】
（実施例３）
実施例１のインク受容層Ａの湿分塗布量を３８ｇ／ｍ2（固形分塗布量は５ｇ／ｍ2、そのうちシリカ固形分の塗布量は３．９ｇ／ｍ2）、インク受容層Ｂの湿分塗布量を２３１ｇ／ｍ2（固形分塗布量は３０ｇ／ｍ2、そのうちシリカ固形分の塗布量は２４ｇ／ｍ2）に変えた以外は実施例１と同様にして実施例３のインクジェット記録材料を得た。
【００８１】
（実施例４）
シリカを以下のように粉砕して、シリカ分散液３を作製した。
＜シリカ分散液３＞
水にジメチルジアリルアンモニウムクロライドホモポリマー（シャロールＤＣ９０２Ｐ、第一工業製薬（株）；分子量９，０００）４部と気相法シリカ（平均一次粒子径１２ｎｍ、ＢＥＴ比表面積２００ｍ2／ｇ）１００部を添加し、のこぎり歯状ブレード型分散機（ブレード周速３０ｍ／秒）を使用して予備分散液を作製した。次に得られた予備分散物を圧力ホモジナイザーに、４０ＭＰａの条件で２回通過させて、固形分濃度２０％のシリカ分散液３を得た。なお、分散液をＤＬＳを使用して測定すると平均二次粒子径は１５０ｎｍであった。
【００８２】
実施例１のインク受容層Ａに使用したシリカ分散液１をシリカ分散液３に変えた以外は実施例１と同様にして実施例４のインクジェット記録材料を得た。
【００８３】
（実施例５）
シリカを以下のように粉砕して、シリカ分散液４を作製した。
＜シリカ分散液４＞
水にジメチルジアリルアンモニウムクロライドホモポリマー（シャロールＤＣ９０２Ｐ、第一工業製薬（株）；分子量９，０００）４部と沈降法シリカ（平均一次粒子径１６ｎｍ、ＢＥＴ比表面積２１０ｍ2／ｇ）１００部を添加し、のこぎり歯状ブレード型分散機（ブレード周速３０ｍ／秒）を使用して予備分散液を作製した。次に得られた予備分散物をビーズミル（直径０．３ｍｍのジルコニアビーズ、該ビーズの充填率８０容量％、円盤周速１０ｍ／秒）処理して、固形分濃度３０％のシリカ分散液４を得た。なお、分散液をＤＬＳを使用して測定すると平均二次粒子径は２００ｎｍであった。
【００８４】
実施例１のインク受容層ＡおよびＢの代わりに、下記組成のインク受容層Ａの塗布液を下層（支持体に近い層）として、および下記組成のインク受容層Ｂの塗布液を上層（支持体から離れた層）としてスライドビードコーターで同時重層塗布した以外は実施例１と同様にして実施例５のインクジェット記録材料を得た。
【００８５】
＜インク受容層Ａの塗布液＞
シリカ分散液４（シリカ固形分として）                              １００部
ポリビニルアルコール                                                １７部
（鹸化度８８％、平均重合度３５００）
ほう酸                                                                ４部
エタノール                                            対シリカ分散液１０％
このインク受容層Ａの塗布液は、イオン交換水で１５％の固形分濃度になるように調整した。インク受容層Ａの湿分塗布量は１１３ｇ／ｍ2である（固形分塗布量は１７ｇ／ｍ2、そのうちシリカ固形分の塗布量は１４ｇ／ｍ2）。
【００８６】
＜インク受容層Ｂの塗布液＞
シリカ分散液２（シリカ固形分として）                              １００部
ポリビニルアルコール                                                １７部
（鹸化度８８％、平均重合度３５００）
ほう酸                                                                ４部
エタノール                                            対シリカ分散液１０％
このインク受容層Ｂの塗布液は、イオン交換水で１３％の固形分濃度になるように調整した。インク受容層Ｂの湿分塗布量は６１．５ｇ／ｍ2である（固形分塗布量は８ｇ／ｍ2、そのうちシリカ固形分の塗布量は６．６ｇ／ｍ2）。
【００８７】
（実施例６）
アルミナを以下のように粉砕して、アルミナ分散液１を作製した。
＜アルミナ分散液１＞
水に硝酸２部と酸化アルミニウム含水物（平均一次粒子径１４ｎｍ、ＢＥＴ比表面積１９０ｍ2／ｇ）１００部を添加し、のこぎり歯状ブレード型分散機（ブレード周速３０ｍ／秒）を使用して分散することにより、固形分濃度３０％のアルミナ分散液１を得た。なお、分散液をＤＬＳを使用して測定すると平均二次粒子径は１６０ｎｍであった。
【００８８】
実施例５のインク受容層Ａの代わりに、下記組成のインク受容層Ａの塗布液を下層（支持体に近い層）とした以外は実施例５と同様にして実施例６のインクジェット記録材料を得た。
＜インク受容層Ａの塗布液＞
アルミナ分散液１（アルミナ固形分として）                          １００部
ポリビニルアルコール                                                １０部
（鹸化度８８％、平均重合度３５００）
ほう酸                                                                １部
エタノール                                            対アルミナ分散液２％
このインク受容層Ａの塗布液は、イオン交換水で１６％の固形分濃度になるように調整した。インク受容層Ａの湿分塗布量は１６９ｇ／ｍ2である（固形分塗布量は２７ｇ／ｍ2、そのうちアルミナ固形分の塗布量は２４ｇ／ｍ2）。
【００８９】
（実施例７）
実施例１のインク受容層ＡおよびＢを塗布し、完全に乾燥させた後、さらに下記配合のオーバー層塗布液を、マイクログラビア方式による逐次塗布で、固形分塗布量を０．１ｇ／ｍ2となるように塗布し、乾燥させることにより、実施例７のインクジェット記録材料を得た。
【００９０】
＜オーバー層の塗布液＞
コロイダルシリカ（平均一次粒子径３５ｎｍ）（シリカ固形分として）  １００部
（クォートロンＰＬ−３Ｌ、扶桑化学工業（株）製）
このオーバー層の塗布液はアニオン性であり、イオン交換水で０．５％の固形分濃度になるように調整した。
【００９１】
（実施例８）
実施例７のインク受容層Ａの湿分塗布量を１５４ｇ／ｍ2（固形分塗布量は２０ｇ／ｍ2、そのうちシリカ固形分の塗布量は１６ｇ／ｍ2）、インク受容層Ｂの湿分塗布量を３８ｇ／ｍ2（固形分塗布量は５ｇ／ｍ2、そのうちシリカ固形分の塗布量は３．９ｇ／ｍ2）に変えた以外は実施例７と同様にして実施例８のインクジェット記録材料を得た。
【００９２】
（実施例９）
実施例８のインク受容層Ａを実施例５のインク受容層Ａに変え、インク受容層Ａの湿分塗布量を１３３ｇ／ｍ2（固形分塗布量は２０ｇ／ｍ2、そのうちシリカ固形分の塗布量は１７ｇ／ｍ2）に変えた以外は実施例８と同様にして実施例９のインクジェット記録材料を得た。
【００９３】
（実施例１０）
実施例７のコロイダルシリカを、平均一次粒子径７０ｎｍのアニオン性コロイダルシリカ（クォートロンＰＬ−７、扶桑化学工業（株））に変えた以外は実施例７と同様にして実施例１０のインクジェット記録材料を得た。
【００９４】
（実施例１１）
実施例７のコロイダルシリカを、平均一次粒子径２２０ｎｍのアニオン性コロイダルシリカ（クォートロンＰＬ−２０、扶桑化学工業（株））に変えた以外は実施例７と同様にして実施例１１のインクジェット記録材料を得た。
【００９５】
（実施例１２）
実施例７のコロイダルシリカを、カチオン性のコロイダルシリカ（平均一次粒子径３０ｎｍ、ファインカタロイドＣ−１２５、触媒化成工業（株））に変えた以外は実施例７と同様にして実施例１２のインクジェット記録材料を得た。
【００９６】
（実施例１３）
実施例５のインク受容層の上に、さらに実施例１２と同様の方法でオーバー層を塗布したことにより、実施例１３のインクジェット記録材料を得た。
【００９７】
（比較例１）
実施例１のインク受容層Ａの塗布液を単独で塗布した以外は実施例１と同様にして比較例１のインクジェット記録材料を得た。なお、インク受容層Ａの湿分塗布量は１９２ｇ／ｍ2である（固形分塗布量は２５ｇ／ｍ2、そのうちシリカ固形分の塗布量は２０ｇ／ｍ2）。
【００９８】
（比較例２）
比較例１のインク受容層の上に、さらに実施例７と同様の方法でオーバー層を塗布したことにより、比較例２のインクジェット記録材料を得た。
【００９９】
（比較例３）
比較例１のインク受容層の上に、さらに実施例１２と同様の方法でオーバー層を塗布したことにより、比較例３のインクジェット記録材料を得た。
【０１００】
（比較例４）
実施例４のインク受容層Ｂに使用したシリカ分散液２をシリカ分散液１に変えた以外は実施例４と同様にして比較例４のインクジェット記録材料を得た。
【０１０１】
（比較例５）
比較例４のインク受容層の上に、さらに実施例１２と同様の方法でオーバー層を塗布したことにより、比較例５のインクジェット記録材料を得た。
【０１０２】
（比較例６）
実施例１のインク受容層Ｂの塗布液を単独で塗布した以外は実施例１と同様にして比較例６のインクジェット記録材料を得た。なお、インク受容層Ｂの湿分塗布量は１９２ｇ／ｍ2である（固形分塗布量は２５ｇ／ｍ2、そのうちシリカ固形分の塗布量は２０ｇ／ｍ2）。
【０１０３】
（比較例７）
比較例６のインク受容層の上に、さらに実施例７と同様の方法でオーバー層を塗布したことにより、比較例７のインクジェット記録材料を得た。
【０１０４】
（比較例８）
比較例７のコロイダルシリカを、実施例１０と同様に変えた以外は比較例７と同様にして比較例８のインクジェット記録材料を得た。
【０１０５】
（比較例９）
比較例７のコロイダルシリカを、実施例１１と同様に変えた以外は比較例７と同様にして比較例９のインクジェット記録材料を得た。
【０１０６】
（比較例１０）
比較例７のオーバー層を下記の塗布液に変え、インク受容層を下層、オーバー層を上層としてスライドビードコーターで同時塗布を行った以外は比較例７と同様にして比較例１０のインクジェット記録材料を得た。
【０１０７】
＜オーバー層の塗布液＞
コロイダルシリカ（平均一次粒子径４５ｎｍ）（シリカ固形分として）  １００部
（スノーテックスＡＫ−Ｌ、日産化学工業（株）製）
ポリビニルアルコール                                                  ４部
（鹸化度８８％、平均重合度３５００）
このオーバー層の塗布液は、イオン交換水で８％の固形分濃度になるように調整した。インク受容層の湿分塗布量は１９２ｇ／ｍ2である（固形分塗布量は２５ｇ／ｍ2、そのうちシリカ固形分の塗布量は２０ｇ／ｍ2）。また、オーバー層の湿分塗布量は１２．５ｇ／ｍ2である（固形分塗布量は１．０ｇ／ｍ2、そのうちシリカ固形分の塗布量は０．９６ｇ／ｍ2）
【０１０８】
（比較例１１）
シリカを以下のように粉砕して、シリカ分散液５を作製した。
＜シリカ分散液５＞
水にジメチルジアリルアンモニウムクロライドホモポリマー（シャロールＤＣ９０２Ｐ、第一工業製薬（株）；分子量９，０００）４部と気相法シリカ（平均一次粒子径７ｎｍ、ＢＥＴ比表面積３８０ｍ2／ｇ）１００部を添加し、のこぎり歯状ブレード型分散機（ブレード周速３０ｍ／秒）を使用して予備分散液を作製した。次に得られた予備分散物を圧力ホモジナイザーに、４０ＭＰａの条件で２回通過させて、固形分濃度２０％のシリカ分散液５を得た。なお、分散液をＤＬＳを使用して測定すると平均二次粒子径は１３０ｎｍであった。
【０１０９】
比較例２のインク受容層に使用したシリカ分散液１をシリカ分散液５に変えた以外は比較例２と同様にして比較例１１のインクジェット記録材料を得た。
【０１１０】
（比較例１２）
実施例１のインク受容層Ｂに使用したシリカ分散液２をシリカ分散液５に変えた以外は実施例１と同様にして比較例１２のインクジェット記録材料を得た。
【０１１１】
（比較例１３）
実施例１のインク受容層Ａに使用したシリカ分散液１をシリカ分散液５に変えた以外は実施例１と同様にして比較例１３のインクジェット記録材料を得た。
【０１１２】
（比較例１４）
シリカを以下のように粉砕して、シリカ分散液６を作製した。
＜シリカ分散液６＞
水にジメチルジアリルアンモニウムクロライドホモポリマー（シャロールＤＣ９０２Ｐ、第一工業製薬（株）；分子量９，０００）４部と気相法シリカ（平均一次粒子径１２ｎｍ、ＢＥＴ比表面積１５０ｍ2／ｇ）１００部を添加し、のこぎり歯状ブレード型分散機（ブレード周速３０ｍ／秒）を使用して予備分散液を作製した。次に得られた予備分散物を圧力ホモジナイザーに、４０ＭＰａの条件で２回通過させて、固形分濃度２０％のシリカ分散液６を得た。なお、分散液をＤＬＳを使用して測定すると平均二次粒子径は１８０ｎｍであった。
【０１１３】
実施例１のインク受容層Ａに使用したシリカ分散液１をシリカ分散液６に変えた以外は実施例１と同様にして比較例１４のインクジェット記録材料を得た。
【０１１４】
（比較例１５）
比較例２のインク受容層に使用した塗布液を実施例５のインク受容層Ａに使用した塗布液に変え、インク受容層の湿分塗布量を１６７ｇ／ｍ2（固形分塗布量は２５ｇ／ｍ2、そのうちシリカ固形分の塗布量は２１ｇ／ｍ2）に変えた以外は比較例２と同様にして比較例１５のインクジェット記録材料を得た。
【０１１５】
（比較例１６）
シリカを以下のように粉砕して、シリカ分散液７を作製した。
＜シリカ分散液７＞
水にポリアミン化合物（ＡＧＥＳＴＡＴ  Ａ５０、チバ・スペシャリティ・ケミカルズ（株））４部とゲル法シリカ（平均一次粒子径１０ｎｍ、ＢＥＴ比表面積３６０ｍ2／ｇ）１００部を添加し、のこぎり歯状ブレード型分散機（ブレード周速３０ｍ／秒）を使用して予備分散液を作製した。次に得られた予備分散物をビーズミル（直径０．３ｍｍのジルコニアビーズ、該ビーズの充填率８０容量％、円盤周速１０ｍ／秒）処理して、固形分濃度１２％のシリカ分散液７を得た。なお、分散液をＤＬＳを使用して測定すると平均二次粒子径は１７０ｎｍであった。
【０１１６】
実施例１のインク受容層Ａの代わりに、下記組成のインク受容層Ａの塗布液を下層（支持体に近い層）として、および実施例１のインク受容層Ｂの塗布液を上層（支持体から離れた層）としてスライドビードコーターで同時重層塗布した以外は実施例１と同様にして比較例１６のインクジェット記録材料を得た。
【０１１７】
＜インク受容層Ａの塗布液＞
シリカ分散液７（シリカ固形分として）                              １００部
ポリビニルアルコール                                                ５０部
（鹸化度８８％、平均重合度３５００）
ほう酸                                                                ８部
エタノール                                            対シリカ分散液１０％
このインク受容層Ａの塗布液は、イオン交換水で１０％の固形分濃度になるように調整した。インク受容層Ａの湿分塗布量は１７０ｇ／ｍ2である（固形分塗布量は１７ｇ／ｍ2、そのうちシリカ固形分の塗布量は１１ｇ／ｍ2）。
【０１１８】
上記のようにして作製したインクジェット記録材料について下記の評価を行った。その結果を表１に示す。
【０１１９】
＜光沢性＞
塗布・乾燥したインク受容層の塗布面を目視で観察し、以下の基準で評価した。
◎：写真用印画紙を遙かに上回る高光沢である。
○：写真用印画紙を上回る光沢である。
△：写真印画紙並の光沢である。
×：写真用印画紙を下回る光沢である。
【０１２０】
＜染料インク発色性１＞
市販のインクジェットプリンタ（セイコーエプソン社製、ＰＭ−Ｇ８５０、印字モード：ＥＰＳＯＮ写真用紙・標準）にて、シアン、マゼンタ、イエロー、ブラックの最大濃度にてベタ印字を行い、シアン、マゼンタ、イエロー、ブラックの光学濃度およびブラックのＬ*値をＧｒｅｔａｇＳｐｅｃｔｒｏｌｉｎｏ色差計（Ｇｒｅｔａｇ（株）製）で測定した。下記の基準で評価した
◎：Ｌ*値が５以下であり、かつ４色の光学濃度がいずれも２．０以上である。
○：Ｌ*値が５以下であり、かつ４色のうち３色の光学濃度が２．０以上である。
△：Ｌ*値が５を超える。あるいは４色のうち２色以上の光学濃度が２．０未満である。
×：Ｌ*値が５を超え、かつ４色のうち２色以上の光学濃度が２．０未満である。
【０１２１】
＜染料インク発色性２＞
市販のインクジェットプリンタ（セイコーエプソン社製、ＰＭ−Ｇ８００、印字モード：ＥＰＳＯＮ写真用紙・きれい）にて、ブラックのベタ印字を行い、ブラックの発色濃度を目視で観察した。下記の基準で評価した
◎：くすみがなく、発色性が良好。
○：僅かにくすみがみられるが、発色性は比較的良好といえる。
△：ややくすみがみられ、発色性に劣る。
×：強いくすみの発生がみられ、発色性に劣る。
【０１２２】
＜インク吸収性＞
市販のインクジェットプリンタ（セイコーエプソン社製、ＰＭ−Ｇ８００、印字モード：ＥＰＳＯＮ写真用紙・きれい）にてレッド、グリーン、ブルー、ブラックのベタ印字を行い、印字直後にＰＰＣ用紙を印字部に重ねて軽く圧着し、ＰＰＣ用紙に転写したインク量の程度を目視で観察し、下記の基準で評価した。
◎：全く転写しない。
○：僅かに転写するが、実用上問題ない。
△：印字面にインクがやや溢れ、転写が少しみられる。
×：印字面にインクがあふれ、転写が著しい。
【０１２３】
＜顔料インク発色性＞
市販のインクジェットプリンタ（セイコーエプソン社製、ＰＸ−Ｇ９００、印字モード：ＥＰＳＯＮ写真用紙・きれい）にて、ブラックのベタ印字を行い、ブラックの発色濃度を目視で観察した。下記の基準で評価した。
◎：くすみがなく、発色性が良好。
○：僅かにくすみがみられるが、発色性は比較的良好といえる。
△：ややくすみがみられ、発色性に劣る。
×：強いくすみの発生がみられ、発色性に劣る。
【０１２４】
＜顔料インクプリンタでのインク濃淡ムラ発生度合い＞
市販のインクジェットプリンタ（セイコーエプソン社製、ＰＸ−Ｇ９００、印字モード：ＥＰＳＯＮ写真用紙・きれい）にてレッド、グリーン、ブルー、ブラックのベタ印字を行い、印字直後にベタ部のインクの吸収状態、画像の濃淡ムラの程度を目視で観察した。下記の基準で評価した
◎：画像の濃淡ムラはみられない。
○：僅かに画像の濃淡ムラがみられるが、実用上問題ない。
△：画像の濃淡ムラが少しみられる。
×：強い濃淡ムラが発生。
【０１２５】
【表１】
2007276446.tif 000002
【０１２６】
表１に示した結果より明らかな様に、本発明の構成（実施例１〜１３）により、光沢性とインク吸収性に優れ、なおかつ染料インクプリンタにおいてはＬ*値が５以下の色再現が可能な極めて高い発色性を実現し、顔料インクプリンタにおいてはインクの濃淡ムラを改良することが可能なインクジェット記録材料を得ることができる。比較例１〜５、１１、１２および比較例１５は、インク受容層Ｂに平均一次粒子径６ｎｍ以下の気相法シリカを主体に含有しなかった、あるいはインク受容層Ｂが無かったために、発色性が低下し、極めて高い発色性を実現出来なかった。比較例６〜１０はインク受容層Ａが存在しなかったために、比較例１３および１６はインク受容層Ｂに平均一次粒子径６ｎｍ以下の気相法シリカを主体に含有しているが、そのＢＥＴ比表面積がインク受容層Ａに含有される無機微粒子と同じか、その差が５０ｍ2／ｇ未満であるために、インク吸収性が低下し、そのために発色性が低下した。また比較例１４は上記の差が２００ｍ2／ｇを超えているために、インク吸収性は高いが、発色性は低下した。